(57)【特許請求の範囲】
【請求項１】
オクチル酸コバルトに、炭素数が８〜１０の有機カルボン酸を添加し、コバルト金属が１０〜１４％含有したところのオクチル酸コバルト溶液を、３０度Ｃにおいて２０〜５００ポイズの粘度に調整したオクチル酸コバルト溶液からなることを特徴とする印刷インキ用乾燥剤。
【発明の詳細な説明】
【０００１】
【発明の属する技術分野】
この発明は、コバルト石鹸溶液からなる印刷インキ用乾燥剤であって、とくに金属含有量が高く、印刷用インキと同等の粘度を有する印刷インキ用乾燥剤に関するものである。
【０００２】
【従来の技術】
コバルト石鹸は、インキ添加剤、塗料添加剤、合成用触媒、プラスチック添加剤などとして使用され、乾燥剤、硬化促進剤として重要な機能を発揮するものである。しかしコバルト金属の高含有量のコバルト石鹸は、固体の状態、または高粘度であって流動性に乏しいため、そのまま流動性の高い印刷用インキの乾燥剤として使用する場合、加温することによって流動性を高めたり、トルエン、キシレン、あるいは鉱物油などの溶剤を用いて流動性を高めて使用されている。さらにそのような溶剤を使用しても、所定の粘度まで流動性を高めることが困難なときには、その溶剤量を多くするとか、粘度低下剤を添加して調整を行っている。これらの溶剤や、粘度低下剤などの添加物を使用すると、印刷用インキの物性を変化させる原因となり好ましくない。また昨今の環境問題の拡がりによって、溶剤、とくに揮発性有機化合物の使用を抑制することが望まれている現状にある。
【０００３】
【発明が解決しようとする課題】
この発明は、印刷用インキの乾燥剤として、印刷用インキに混合することにより相溶性が高く、そのために作業性に優れ、また貯蔵した際に安定性のあるコバルト石鹸溶液からなる印刷インキ用乾燥剤を得ることを目的とする。
【０００４】
【課題を解決するための手段】
オクチル酸コバルトに、炭素数が８〜１０の有機カルボン酸を添加し、コバルト金属が１０〜１４％含有したところのオクチル酸コバルト溶液を、３０度Ｃにおいて２０〜５００ポイズの粘度に調整したオクチル酸コバルト溶液からなることを特徴とする印刷インキ用乾燥剤とする。
【０００５】
【発明の実施の形態】
コバルト石鹸溶液に炭素数が８〜１０の有機カルボン酸を添加する。とくに望ましくは反応系の薬剤であるオクチル酸を添加することによって、金属含有量をあまり低下させることなく、所定の粘度の制御を行うことができ、保存安定性のよい印刷インキ用の乾燥剤となる製品を得ることができる。そしてこれにより、溶剤として芳香族系化合物の使用も無くすることができることとなる。前述の有機カルボン酸としては、ネオデカン酸、オクチル酸、カプリル酸、カプリン酸、ノナン酸、セカノイック酸などである。これらにおいて炭素数が７以下では臭気が強くて適当ではなく、炭素数が１１以上では常温で固体となり、前述のように炭素数が８〜１０の有機カルボン酸が適当である。つぎに実施例と比較例を挙げて説明する。
【０００６】
実施例１；オクチル酸３１７ｇを計り取り、１リットルセパラブルフラスコに入れ、攪拌しながら塩基性炭酸コバルト（コバルト含有量４５％）１３０ｇを加えた。急激な炭酸ガスの発生を抑制するために、反応温度を徐々に上げていき、１００度Ｃに達した時点で反応温度の上昇を止め、攪拌を続けつつ、１時間その温度を保持した。続いて、反応中に生成した水を除去するために、温度を１４０度Ｃまで上昇させ、攪拌を続けつつ、一時間その温度を保持した。つぎにオクチル酸１１３ｇを投入し、７０度Ｃまで冷却して、オクチル酸コバルト溶液４８０ｇを得た。オクチル酸コバルト溶液のコバルト含有量は、１２．３％であり、溶液の粘度は２６０ポイズであった。一週間後にこの溶液の粘度を測定したところ、２６０ポイズ（３０度Ｃ）であり、変化は無かった。
【０００７】
実施例２；オクチル酸３１７ｇを計り取り、１リットルセパラブルフラスコに入れ、攪拌しながら２５％水酸化ナトリウム水溶液１６０ｇを加えて、オクチル酸ナトリウムを生成させた。この溶液を６０度Ｃに保持し、コバルト濃度を１００ｇ／リットルに調整した硫酸コバルト水溶液５９０ミリリットルを３０分かけて加え、オクチル酸コバルトを生成させた。このときに副生した硫酸ナトリウムは水洗によって除去した。得られたオクチル酸コバルト溶液を１４０度Ｃまで加熱し、含まれている水分を除去した。つぎにオクチル酸１１３ｇを投入し、オクチル酸コバルト溶液４７０ｇを得た。オクチル酸コバルト溶液のコバルト含有量は、１２．４％であり、溶液の粘度は２８０ポイズ（３０度Ｃ）であった。一週間後にこの溶液の粘度を測定したところ、２８０ポイズ（３０度Ｃ）であり、変化は無かった。
【０００８】
実施例３；オクチル酸３１７ｇを計り取り、１リットルセパラブルフラスコに入れ、攪拌しながら２５％水酸化ナトリウム水溶液１６０ｇを加えて、オクチル酸ナトリウムを生成させた。この溶液を６０度Ｃに保持し、コバルト濃度を１００ｇ／リットルに調整した硫酸コバルト水溶液５９０ミリリットルを３０分かけて加え、オクチル酸コバルトを生成させた。このときに副生した硫酸ナトリウムは水洗によって除去した。得られたオクチル酸コバルト溶液を１４０度Ｃまで加熱し、含まれている水分を除去した。つぎにオクチル酸１４３ｇを投入し、オクチル酸コバルト溶液５００ｇを得た。オクチル酸コバルト溶液のコバルト含有量は、１１．８％であり、溶液の粘度は１４０ポイズ（３０度Ｃ）であった。一週間後にこの溶液の粘度を測定したところ、１４０ポイズ（３０度Ｃ）であり、変化は無かった。
【０００９】
比較例１：オクチル酸の代わりに、石油系溶剤を使用して粘度低下を試みたが、固体状であって、流動性のものが得られなかった。すなわちオクチル酸３１７ｇを計り取り、１リットルセパラブルフラスコに入れ、攪拌しながら２５％水酸化ナトリウム水溶液１６０ｇを加えて、オクチル酸ナトリウムを生成させた。この溶液に日本石油株式会社製溶剤アロマフリーソルベント６号（ＡＦ−６）１２３ｇを加え、６０度Ｃに保持し、コバルト濃度を１００ｇ／リットルに調整した硫酸コバルト水溶液５９０ミリリットルを３０分かけて加え、オクチル酸コバルトを生成させた。このときに副生した硫酸ナトリウムは水洗によって除去した。得られたオクチル酸コバルト溶液を１４０度Ｃまで加熱し、含まれている水分を除去し、オクチル酸コバルト溶液４９０ｇを得た。オクチル酸コバルト溶液のコバルト含有量は、１２．１％であったが、溶液の粘度は３０度Ｃまで冷却すると固化した。
【００１０】
比較例２：比較例１の条件で、粘度低下剤を少量添加した。添加直後の粘度は低かったが、一週間ほどで相分離が起こり、経時的に不安定であった。すなわちオクチル酸３１７ｇを計り取り、１リットルセパラブルフラスコに入れ、攪拌しながら２５％水酸化ナトリウム水溶液１６０ｇを加えて、オクチル酸ナトリウムを生成させた。この溶液に日本石油株式会社製溶剤アロマフリーソルベント６号（ＡＦ−６）１２３ｇを加え、６０度Ｃに保持し、コバルト濃度を１００ｇ／リットルに調整した硫酸コバルト水溶液５９０ミリリットルを３０分かけて加え、オクチル酸コバルトを生成させた。このときに副生した硫酸ナトリウムは水洗によって除去した。得られたオクチル酸コバルト溶液を１４０度Ｃまで加熱し、含まれている水分を除去し、オクチル酸コバルト溶液４９０ｇを得た。この溶液を５０度Ｃまで冷却し、粘度低下剤としてヘキシレングリコール５ｇおよびイオン交換水２ｇを加えた。オクチル酸コバルト溶液のコバルト含有量は、１２．３％であり、溶液の粘度は３３５ポイズ（３０度Ｃ）であった。しかしながら、一週間、静置したところ二相に分離し、上層の粘度は６ポイズで、下層の粘度は３２０ポイズとなった。
【００１１】
【発明の効果】
この発明のオクチル酸コバルト溶液からなる印刷インキ用乾燥剤は、印刷用インキに混合することにより、相溶性が高く、臭気が無く、そのために作業性に優れた印刷用インキを提供でき、また貯蔵した際に、安定性の高い印刷インキ用乾燥剤となる。それは溶剤を使用することがなく調整できるので、従来使用された溶剤としての揮発性有機化合物、とくに芳香族系化合物を使用することが無いので、悪臭公害や、その廃棄に伴う環境問題に配慮することを必要としない。なおこの発明は、塗料などに使用した場合においても、同様の効果を奏することができる。